КАТАЛИТИЧЕСКИЕ КОМПОЗИЦИИ И СПОСОБЫ ИХ ИЗГОТОВЛЕНИЯ И ПРИМЕНЕНИЯ

x
y
1. Композиция соли карбоксилата металла, представляемая формулой MQ(OOCR), в которой M представляет собой металл группы 2 или группы 13 Периодической таблицы элементов; Q представляет собой галоген, гидроксильную, алкильную, алкоксильную, арилоксильную, силилоксильную, силановую или сульфонатную группу; R представляет собой гидрокарбильный радикал, содержащий от 14 до 100 атомов углерода; x представляет собой целое число от 0 до 3; y представляет собой целое число от 1 до 4; и сумма x и y равна валентности металла М; причем композиция карбоксилатной соли содержит фракцию, экстрагируемую гексаном, содержащую в спектре ДСК пик температуры плавления с максимумом при 65°С или выше.
2. Композиция соли карбоксилата металла по п.1, которая включает фракцию, экстрагируемую гексаном, содержащую в спектре ДСК пик температуры плавления с максимумом при 67°С или выше.
3. Композиция соли карбоксилата металла по любому из пп.1-2, в которой R представляет собой гидрокарбильный радикал, содержащий от 14 до 24 атомов углерода.
4. Композиция соли соль карбоксилата металла по п.1 или 2, практически не содержащая карбоновой кислоты или ее производного, содержащих 14 атомов углерода или менее.
5. Композиция соли карбоксилата металла по п.1 или 2, которая содержит менее 5 мас.% карбоновой кислоты или ее производного, содержащих 14 атомов углерода или менее.
6. Композиция соли карбоксилата металла по п.1 или 2, содержащая менее 1,5 мас.% карбоновой кислоты или ее производного, содержащих 14 атомов углерода или менее.
7. Композиция соли карбоксилата металла по п.1 или 2, в которой y составляет 4 или 2, М представляет собой металл группы 2 или 13, a Q представляет собой гидроксильную группу.
8. Каталитическая композиция, включающая металлоценовое каталитически активное соединение и соль карбоксилата металла, причем 20 г каталитической композиции при температуре 25°С или выше протекает через воронку менее чем за 45 с, причем воронка сделана из стекла и имеет коническое устье с углом раствора 60°, отверстие диаметром 7 мм в дне и не имеет носика.
9. Каталитическая композиция по п.8, которая при температуре 25°С или выше протекает через воронку менее чем за 10 с, причем воронка сделана из стекла и имеет коническое устье с углом раствора 60°, отверстие диаметром 10 мм в дне и не имеет носика.
10. Каталитическая композиция по п.8, которая при температуре 25°С или выше протекает через воронку менее чем за 5 с, причем воронка сделана из стекла и имеет коническое устье с углом раствора 60°, отверстие диаметром 12 мм в дне и не имеет носика.
11. Каталитическая композиция по п.8, которая при температуре 30°С или выше протекает через воронку менее чем за 45 с, причем воронка сделана из стекла и имеет коническое устье с углом раствора 60°, отверстие диаметром 7 мм в дне и отличается тем, что не имеет носика.
x
y
12. Каталитическая композиция по любому из пп.8-11, в которой соль карбоксилата металла включает композицию соли карбоксилата металла, которая представлена формулой MQ(OOCR), в которой М представляет собой металл группы 2 или группы 13 Периодической таблицы элементов; Q представляет собой галоген, гидроксильную, алкильную, алкоксильную, арилоксильную, силилоксильную, силановую или сульфонатную группу; R представляет собой гидрокарбильный радикал, содержащий от 14 до 100 атомов углерода; x представляет собой целое число от 0 до 3; y представляет собой целое число от 1 до 4; и сумма x и y равна валентности металла М; причем композиция карбоксилатной соли содержит фракцию, экстрагируемую гексаном, содержащую в спектре ДСК пик температуры плавления с максимумом при 65°С или выше.
13. Каталитическая композиция по любому из пп.8-11, которая дополнительно включает носитель и активатор, причем металлоценовое каталитически активное соединение содержит атом титана, циркония или гафния.
2
2
2
2
2
2
2
2
2
2
2
2
2
2
2
2
2
2
2
2
2
2
2
2
2
2
2
2
2
3
1
5
14. Каталитическая композиция по любому из пп.8-11, которая дополнительно включает носитель и активатор, причем металлоценовое каталитически активное соединение выбирают из группы, включающей (пентаметилциклопентадиенил)(пропилциклопентадиенил)МХ, (тетраметилциклопентадиенил)(пропилциклопентадиенил)MX, (тетраметилциклопентадиенил)(бутилциклопентадиенил)MX, MeSi(инденил)МХ, MeSi(тетрагидроинденил)МХ, (н-пропилциклопентадиенил)МХ, (н-бутилциклопентадиенил)МХ, (1-метил-3-бутилциклопентадиенил)МХ, HN(CHCHN(2,4,6-Me-3-фенил))МХ, HN(CHCHN(2,3,4,5,6-Ме-5-фенил))МХ, (пропилциклопентадиенил)(тетраметилциклопентадиенил)МХ, (бутилциклопентадиенил)МХ, (пропилциклопентадиенил)МХ и любую комбинацию перечисленного, причем М представляет собой Zr или Hf, Х выбирают из группы, включающей F, Cl, Br, I, Me, Bnz, CHSiMe, а также С-Салкилы или алкенилы.
2
2
15. Каталитическая композиция по любому из пп.8-11, в которой металлоценовое каталитически активное соединение выбирают из группы, включающей (1-метил-3-бутилциклопентадиенил) ZrX и любые комбинации перечисленного, причем Х выбирают из группы, включающей F, Cl, Br, I и Me.
16. Каталитическая композиция по любому из пп.8-11, в которой содержание соли карбоксилата металла в массовых процентах, рассчитанное на основе общей массы каталитической композиции, составляет от 0,5 до 5 мас.%.
17. Каталитическая композиция по любому из пп.8-11, которая содержит не более 7 мас.% карбоновой кислоты или ее производного, содержащих 14 атомов углерода или менее, в расчете на общую массу каталитической композиции.
18. Способ полимеризации для получения сополимера этилена и альфа-олефина, включающий полимеризацию этилена и альфа-олефина в присутствии каталитической композиции, включающей металлоценовое каталитически активное соединение и соль карбоксилата металла,
x
y
причем соль карбоксилата металла включает композицию соли карбоксилата металла, которую представляют формулой MQ(OOCR), в которой М представляет собой металл группы 2 или группы 13 Периодической таблицы элементов; Q представляет собой галоген, гидроксильную, алкильную, алкоксильную, арилоксильную, силилоксильную, силановую или сульфонатную группу; R представляет собой гидрокарбильный радикал, содержащий от 14 до 100 атомов углерода; x представляет собой целое число от 0 до 3; y представляет собой целое число от 1 до 4; и сумма x и y равна валентности металла М; причем композиция карбоксилатной соли содержит фракцию, экстрагируемую гексаном, содержащую в спектре ДСК пик температуры плавления с максимумом при 65°С или выше.